(57)【特許請求の範囲】
【請求項１】
固体高分子型燃料電池セパレータの少なくとも片側周縁部をシールするシール用ゴム組成物であって、
（Ａ）一分子中に珪素原子と結合するアルケニル基を少なくとも２個有するオルガノポリシロキサン                                                          １００重量部
（Ｂ）一分子中に珪素原子と結合する水素原子を少なくとも３個有するオルガノハイドロジェンポリシロキサン                                          ０．５〜２０重量部
（Ｃ）表面が疎水化された比表面積が５０〜４００ｍ2／ｇであるヒュームドシリカ
５〜４０重量部
（Ｄ）平均粒子径が５０μｍ以下であるヒュームドシリカ以外の耐酸性の無機充填剤
１０〜２００重量部
（Ｅ）白金族金属系付加反応触媒  （Ａ）成分と（Ｂ）成分の合計に対して白金族金属重量として０．５〜１０００ｐｐｍ
を含有することを特徴とする固体高分子型燃料電池セパレータシール用ゴム組成物。
【請求項２】
（Ｄ）成分の耐酸性無機充填剤が、石英粉、珪藻土、マイカ、タルク、クレー、アルミナ、水酸化アルミニウム、硫酸バリウム、酸化チタン、酸化鉄からなる群から選ばれる１種又は２種以上の無機充填剤であることを特徴とする請求項１記載の固体高分子型燃料電池セパレータシール用ゴム組成物。
【請求項３】
（Ａ）成分のオルガノポリシロキサンの平均重合度が２００〜２０００で、かつ珪素原子に結合する全有機基の９０モル％以上がメチル基であることを特徴とする請求項１又は２記載の固体高分子型燃料電池セパレータシール用ゴム組成物。
【請求項４】
（Ａ）成分中のアルケニル基の総量と（Ｂ）成分中の珪素原子と結合する水素原子の総量とのモル比が、珪素原子と結合する水素原子／アルケニル基＝０．８〜５．０の範囲であることを特徴とする請求項１〜３のいずれか１項記載の固体高分子型燃料電池セパレータシール用ゴム組成物。
【請求項５】
（Ｃ）成分のヒュームドシリカが、表面疎水化処理剤で予め処理されるか、又は（Ａ）成分との混練時に表面処理剤を添加して表面処理されたものである請求項１〜４のいずれか１項記載の固体高分子型燃料電池セパレータシール用ゴム組成物。
【請求項６】
請求項１〜５のいずれか１項記載のゴム組成物の硬化物からなる固体高分子型燃料電池セパレータシール材。
【請求項７】
金属薄板、又は導電性粉末とバインダーとを含む基材の少なくとも片面の周縁部に、シール部として請求項１〜５のいずれか１項記載のゴム組成物を圧縮成型、注入成型、射出成型、トランスファー成型、ディッピング、コーティング又はスクリーン印刷し硬化させてなる固体高分子型燃料電池セパレータ。
【発明の詳細な説明】
【０００１】
【発明の属する技術分野】
本発明は、小型の燃料電池として使用できる固体高分子型燃料電池のセパレータシール用ゴム組成物及びこれを用いたシール材並びに固体高分子型燃料電池セパレータに関する。
【０００２】
【従来の技術及び発明が解決しようとする課題】
燃料電池は、資源の枯渇に留意する必要がある化石燃料を使用する必要が殆どない上に、発電において騒音を殆ど発生せず、エネルギーの回収率も他のエネルギー発生機関と比べて高くできる等の優れた性質を持つために、ビルや工場の比較的小型の発電プラントとして開発が進められ、一部実用化している。中でも固体高分子燃料電池は、他のタイプの燃料電池と比べて低温で作動するので、電池を構成する部品について材料面での腐食の心配が少ないばかりか、低温作動の割に比較的大電流を放電可能といった特徴をもち、家庭のコージェネレーション用としてだけでなく、車載用の内燃機関の代替電源としても注目を集めている。
【０００３】
この固体高分子型燃料電池を構成する部品の中で、セパレータは、一般に平板の両面又は片面に複数の並行する溝を形成してなるもので、燃料電池セル内のガス拡散電極で発生した電気を外部へ伝達すると共に、発電の過程で前記溝中に生成した水を排水し、当該溝を燃料電池セルへ流入する反応ガスの流通路として確保するという役割を担っている。このような電池用のセパレータとしては、より小型化が要求され、また多数のセパレータを重ね合わせて使用することから、耐久性が優れ、長期間使用できるセパレータシール材が要求されている。
【０００４】
このようなセパレータシール材としては各種樹脂からなるシール材が検討されているが、成形性、耐熱性、弾性に優れたシリコーンゴム製のパッキング材が主に使用されている。シリコーンゴムとしては、特に、より成形性に優れた付加硬化型のシリコーンゴム組成物のゴム硬化物が用いられているが、シリコーンゴムは耐薬品の点で不十分である可能性がある。特に固体高分子型燃料電池セパレータのシール用途では、酸性ガスに常時接するが、シリコーンゴムでは、ゴムの劣化あるいは、圧縮永久歪が高くなってしまうなどの問題を生じてしまう。
【０００５】
本発明は、上記の問題を解決すべくなされたもので、シロキサン結合及び補強のためのヒュームドシリカからなるシリコーンゴム組成物に、更に耐酸性の充填剤を加えることで、耐酸性に優れかつ圧縮永久歪も小さい、燃料電池のセパレータシール用途に優れた固体高分子型燃料電池セパレータシール用ゴム組成物及びこれを用いたシール材並びに固体高分子型燃料電池セパレータを提供することを目的とする。
【０００６】
【課題を解決するための手段及び発明の実施の形態】
本発明者は、上記目的を達成するため鋭意検討を重ねた結果、（Ａ）一分子中に珪素原子と結合するアルケニル基を少なくとも２個有するオルガノポリシロキサン、（Ｂ）一分子中に珪素原子と結合する水素原子を少なくとも３個有するオルガノハイドロジェンポリシロキサン、（Ｃ）表面が疎水化された比表面積が５０〜４００ｍ2／ｇであるヒュームドシリカ、（Ｄ）平均粒子径が５０μｍ以下であるヒュームドシリカ以外の耐酸性の無機充填剤、（Ｅ）付加反応触媒を一定の割合で含有する固体高分子型燃料電池セパレータシール用ゴム組成物を用いることにより、耐酸性に優れかつ圧縮永久歪も小さいシール材が得られることを知見し、本発明をなすに至った。
【０００７】
従って、本発明は、固体高分子型燃料電池セパレータの少なくとも片側周縁部をシールするシール用ゴム組成物であって、
（Ａ）一分子中に珪素原子と結合するアルケニル基を少なくとも２個有するオルガノポリシロキサン                                                          １００重量部
（Ｂ）一分子中に珪素原子と結合する水素原子を少なくとも３個有するオルガノハイドロジェンポリシロキサン                                          ０．５〜２０重量部
（Ｃ）表面が疎水化された比表面積が５０〜４００ｍ2／ｇであるヒュームドシリカ
５〜４０重量部
（Ｄ）平均粒子径が５０μｍ以下であるヒュームドシリカ以外の耐酸性の無機充填剤
１０〜２００重量部
（Ｅ）白金族金属系付加反応触媒  （Ａ）成分と（Ｂ）成分の合計に対して白金族金属重量として０．５〜１０００ｐｐｍ
を含有することを特徴とする固体高分子型燃料電池セパレータシール用ゴム組成物及びこれを硬化させてなる固体高分子型燃料電池セパレータシール材を提供する。
【０００８】
上記固体高分子型燃料電池セパレータシール用ゴム組成物にあっては、特に、（Ｄ）成分の耐酸性に優れた無機充填剤が、石英粉、珪藻土、マイカ、タルク、クレー、アルミナ、水酸化アルミニウム、硫酸バリウム、酸化チタン、酸化鉄からなる群から選ばれる１種又は２種以上の無機充填剤であることが好ましく、更に、（Ａ）成分のオルガノポリシロキサンの（重量）平均重合度が２００〜２０００で、かつ珪素原子に結合する全有機基（即ち、非置換又は置換１価炭化水素基）の９０モル％以上がメチル基であることが好ましく、（Ａ）成分中のアルケニル基の総量と（Ｂ）成分中の珪素原子と結合する水素原子の総量とのモル比が、珪素原子と結合する水素原子／アルケニル基＝０．８〜５．０の範囲であることが好ましい。
【０００９】
また、本発明は、固体高分子型燃料電池セパレータとして、金属薄板、又は導電性粉末とバインダーとを含む基材の少なくとも片面の周縁部に、シール部として上記ゴム組成物を圧縮成型、注入成型、射出成型、トランスファー成型、ディッピング、コーティング又はスクリーン印刷し硬化させてなる固体高分子型燃料電池セパレータを提供する。
【００１０】
以下、本発明につき更に詳しく説明する。
本発明の（Ａ）成分の一分子中に珪素原子と結合するアルケニル基を少なくとも２個有するオルガノポリシロキサンとしては下記平均組成式（Ｉ）で示されるものを用いることができる。
Ｒ1aＳｉＯ(4-a)/2  …（Ｉ）
（式中、Ｒ1は互いに同一又は異種の炭素数１〜１０、好ましくは１〜８の置換又は非置換の一価炭化水素基であり、ａは１．５〜２．５、好ましくは１．８〜２．２、より好ましくは１．９５〜２．０５の範囲の正数である。）
【００１１】
ここで、上記Ｒ1で示される非置換又は置換一価炭化水素基としては、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、ビニル基、アリル基、プロペニル基、イソプロペニル基、ブテニル基、ヘキセニル基、シクロヘキセニル基、オクテニル基等のアルケニル基や、これらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基、シアノエチル基等が挙げられるが、全Ｒ1の９０モル％以上がメチル基であることが好ましい。
【００１２】
また、Ｒ1のうち少なくとも２個はアルケニル基（炭素数２〜８のものが好ましく、更に好ましくは２〜６であり、特に好ましくはビニル基である。）であることが必要であるが、オルガノポリシロキサン中のアルケニル基の含有量は、５．０×１０-6〜５．０×１０-3ｍｏｌ／ｇ、特に１．０×１０-5〜１．０×１０-3ｍｏｌ／ｇであることが好ましい。アルケニル基の量が５．０×１０-6ｍｏｌ／ｇ未満だとゴム硬度が低く十分なシール性が得られなくなるおそれがあり、５．０×１０-3ｍｏｌ／ｇを超えると架橋密度が高くなりすぎて、脆いゴムとなってしまうおそれがある。
【００１３】
なお、アルケニル基は、分子鎖末端の珪素原子に結合していても、分子鎖途中の珪素原子に結合していても、両者に結合していてもよいが、少なくとも分子鎖両末端の珪素原子に結合しているアルケニル基を有するものであることが好ましい。
【００１４】
また、このオルガノポリシロキサンの構造は、基本的には主鎖がジオルガノシロキサン単位の繰り返しからなり、分子鎖両末端がトリオルガノシロキシ基で封鎖された直鎖状構造を有することが好ましいが、部分的には分岐状の構造、環状構造などであってもよい。分子量については特に限定はなく、粘度の低い液状のものから、粘度の高い生ゴム状のものまで使用できるが、好ましくはオルガノポリシロキサンの（重量）平均重合度が２００〜２０００、特に２００〜１５００であるものが好ましい。（重量）平均重合度が２００未満では、シリコーンゴム硬化物が弾性に劣るため十分なシール性が得られない場合があり、２０００を超えると、シリコーンゴム組成物が高粘度となり成形が困難となる場合がある。
【００１５】
本発明の（Ｂ）成分の一分子中に珪素原子と結合する水素原子（Ｓｉ−Ｈ基）を少なくとも３個有するオルガノハイドロジェンポリシロキサンは、分子中のＳｉ−Ｈ基が、前記（Ａ）成分中の珪素原子に結合したアルケニル基とヒドロシリル付加反応により架橋し、組成物を硬化させるための架橋剤として作用するものである。
【００１６】
この（Ｂ）成分のオルガノハイドロジェンポリシロキサンとしては、下記平均組成式（ＩＩ）
Ｒ2bＨcＳｉＯ(4-b-c)/2  …（ＩＩ）
（式中、Ｒ2は互いに同一又は異種の炭素数１〜１０、好ましくは１〜８の置換又は非置換の一価炭化水素基である。また、ｂは０．７〜２．１、ｃは０．００１〜１．０、かつｂ＋ｃ＝０．８〜３．０を満足する正数である。）
で示され、一分子中に少なくとも３個（通常、３〜３００個）、好ましくは３〜１００個、より好ましくは３〜５０個の珪素原子に結合した水素原子を有するものが好適に用いられる。
【００１７】
ここで、Ｒ2の置換又は非置換の一価炭化水素基としては、前述のＲ1で例示したものと同様のものを挙げることができるが、アルケニル基等の脂肪族不飽和結合を有しないものが好ましい。また、ｂは好ましくは０．８〜２．０、ｃは好ましくは０．０１〜１．０、ｂ＋ｃは好ましくは１．０〜２．５である。
【００１８】
また、オルガノハイドロジェンポリシロキサンの分子構造は、直鎖状、環状、分岐状、三次元網目状のいずれの構造であってもよく、一分子中の珪素原子の数(又は重合度)が２〜３００（個）、特に４〜１５０（個）程度の室温（２５℃）で液状（通常、２５℃で１０００ｍＰａ・ｓ以下、好ましくは０．１〜５００ｍＰａ・ｓ程度）のものが好適に用いられる。
【００１９】
なお、珪素原子に結合する水素原子は分子鎖末端、分子鎖の途中のいずれに位置していてもよく、両方に位置するものであってもよい。
【００２０】
上記（Ｂ）成分のオルガノハイドロジェンポリシロキサンとしては、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、（ＣＨ3）2ＨＳｉＯ1/2単位とＳｉＯ4/2単位とからなる共重合体、（ＣＨ3）2ＨＳｉＯ1/2単位とＳｉＯ4/2単位と（Ｃ6Ｈ5）ＳｉＯ3/2単位とからなる共重合体などが挙げられる。
【００２１】
本発明の（Ｂ）成分のオルガノハイドロジェンポリシロキサンの配合量は、（Ａ）成分１００重量部に対して０．５〜２０重量部、好ましくは０．６〜１５重量部であるが、特に、（Ａ）成分中のアルケニル基の総量と（Ｂ）成分中の珪素原子と結合する水素原子(Ｓｉ−Ｈ基)の総量とのモル比が、珪素原子と結合する水素原子／アルケニル基＝０．８〜５．０、特に１．０〜３．０になるように配合することが好ましい。 この比が０．８未満の場合や５．０を超える場合、得られるゴム硬化物の圧縮永久歪が大きくなって、シール性が不十分となってしまうおそれがある。
【００２２】
本発明の（Ｃ）成分のヒュームドシリカは、シリコーンゴムに十分な強度を与え、優れたシール性を得るために必須なものである。ヒュームドシリカのＢＥＴ法による比表面積は、５０〜４００ｍ2／ｇ、好ましくは１００〜３５０ｍ2／ｇで、５０ｍ2／ｇ未満だと十分な強度が得られなくなってしまい、４００ｍ2／ｇを超えると配合が困難になったり、圧縮永久歪が悪くなったりしてしまう。
【００２３】
これらヒュームドシリカは、表面疎水化処理剤で予め処理したものを使用したり、あるいはシリコーンオイルとの混練時に表面処理剤を添加して処理することにより使用する。これら表面処理剤としては、アルキルアルコキシシラン、アルキルクロロシラン、アルキルシラザン、シランカップリング剤、チタネート系処理剤、脂肪酸エステル等が挙げられ、一種で用いてもよく、また２種以上を同時または異なるタイミングで用いてもよい。
【００２４】
また、これらヒュームドシリカの配合量は、（Ａ）成分１００重量部に対し、５〜４０重量部、特に１０〜３５重量部であることが好ましい。配合量が５重量部未満だと十分なゴム強度が得られず、また４０重量部を超えると、圧縮永久歪が高くなってしまう。
【００２５】
本発明の（Ｄ）成分の無機充填剤は、耐酸性に優れかつ圧縮永久歪も小さいゴム組成物を得るために必須のものである。本発明の無機充填剤は、平均粒子径が５０μｍ以下である耐酸性に優れたヒュームドシリカ以外の無機充填剤である。平均粒子径は、２０μｍ以下であることが特に好ましく、５０μｍを超えると、ゴム物性が低下してしまう。尚、平均粒子径の下限は０．００５μｍ、好ましくは０．０１μｍ、より好ましくは０．１μｍ程度であればよい。
尚、平均粒子径は、例えば、レーザー光回析法等による粒度分布測定装置を用いて重量平均値（又はメジアン径）等として求めることができる。
【００２６】
また、耐酸性に優れる充填剤であることも必要で、例えば炭酸カルシウムやチタン酸カリのような耐酸性のない充填剤では本発明の効果は得られない。耐酸性に優れる充填剤としては、石英粉、珪藻土、マイカ、タルク、クレー、アルミナ、水酸化アルミニウム、硫酸バリウム、酸化チタン、酸化鉄等が挙げられ、そのまま室温で配合してもよいし、加熱混合を行ってもよい。あるいは、表面疎水化処理剤で予め処理したものを配合したり、シリコーンオイルとの混練時に表面処理剤を添加して配合してもよい。
【００２７】
表面処理剤としては、アルキルアルコキシシラン、アルキルクロロシラン、アルキルシラザン、シランカップリング剤、チタネート系処理剤、脂肪酸エステル等が挙げられ、一種で用いてもよく、また２種以上を同時または異なるタイミングで用いてもよい。
【００２８】
また、無機充填剤は１種類のみを用いても、２種類以上を用いてもよい。これら充填剤の配合量は、（Ａ）成分１００重量部に対し、１０〜２００重量部、特に１０〜１００重量部であることが好ましい。配合量が１０重量部未満だとその効果が得られず、２００重量部を超えると、配合が困難なばかりか、ゴム物性も低下してしまう。
【００２９】
本発明の（Ｅ）成分の付加反応触媒は、（Ａ）成分のオルガノポリシロキサンのアルケニル基と（Ｂ）成分のオルガノハイドロジェンポリシロキサンの珪素原子に結合した水素原子（Ｓｉ−Ｈ基）とを付加反応させるための触媒である。上記付加反応触媒としては、白金黒、塩化第２白金、塩化白金酸、塩化白金酸と一価アルコ−ルとの反応物、塩化白金酸とオレフィン類との錯体、白金ビスアセトアセテート等の白金系触媒、パラジウム系触媒、ロジウム系触媒などの白金族金属系触媒が挙げられるが、特に白金系触媒が好ましい。
【００３０】
触媒の添加量は、付加反応を促進できればよく、触媒量であり、通常、（Ａ）成分及び（Ｂ）成分の合計に対して、白金族金属重量として、０．５〜１０００ｐｐｍ、特に１〜５００ｐｐｍ程度が好ましい。１ｐｐｍ未満では付加反応が十分促進されず、硬化，発泡が不十分となる場合があり、１０００ｐｐｍを超えると、反応性に対する効果が変わらなくなる場合があり、不経済となるおそれがある。
【００３１】
また、本発明の組成物には、その他の成分として、必要に応じてカ−ボンブラック、導電性亜鉛華、金属粉等の導電剤、窒素含有化合物やアセチレン化合物、リン化合物、ニトリル化合物、カルボキシレート、錫化合物、水銀化合物、硫黄化合物等のヒドロシリル化反応制御剤、酸化セリウムのような耐熱剤、ジメチルシリコ−ンオイル等の内部離型剤、接着性付与剤、チクソ性付与剤等を配合することも可能である。
【００３２】
本発明のシール材は、上記成分を含有する付加反応硬化型シリコーンゴム組成物の硬化物からなるものであり、該シリコーンゴム組成物を公知の方法で硬化して、固体高分子型燃料電池セパレータのシーリングに使用する。
【００３３】
本発明のゴム硬化物を用いて燃料電池セパレータ用シール材を得る方法として、具体的には、上記シリコーンゴム組成物を圧縮成型、注入成型、射出成型などによりシール形状に成型してセパレータと組み合わせる方法や、ディッピング、コーティング、スクリーン印刷、インサート成型などによりセパレータとシール材が一体化したものとして得る方法などがある。なお、これらの硬化条件としては、温度１００〜３００℃で１０秒〜３０分の範囲が好ましい。
【００３４】
また、本発明に使用されるセパレータ基材としては、金属薄板、又は導電性粉末及びバインダーと共に一体成型された基材が好適に用いられ、このセパレータ基材に上述の方法でシール材を形成することにより、本発明の固体高分子型燃料電池セパレータを得ることができる。
【００３５】
上記導電性粉末としては、例えばリン片状黒鉛等の天然黒鉛、人造黒鉛、アセチレンブラック、ケッチェンブラック等に代表される導電性カーボンブラック等を挙げることができるが、導電性粉末であれば特に限定されるものではない。また、バインダーの種類としては、エポキシ樹脂、フェノール樹脂、ゴム変性フェノール樹脂などが挙げられる。
【００３６】
図１に本発明の固体高分子型燃料電池セパレータの一例を示す。
本発明においては、セパレータ基材の周縁部にゴム組成物を圧縮成型、注入成型、射出成型、トランスファー成型、ディッピング、コーティング又はスクリーン印刷により形成して硬化させることにより、図１に示すような、シリコーンゴム組成物の硬化物をシール部として用いた、基材１の周縁部に周方向に沿ってリング状にシール部（シール材）２を形成した固体高分子型燃料電池セパレータを得ることができる。なお、図中３はガス流路を示す。
【００３７】
なお、シール材の厚さ（高さ）は０．１〜２ｍｍの範囲が好ましい。０．１ｍｍ未満ではシール材の形成がしづらい場合があり、シールが有効でなくなるおそれがあり、２ｍｍを超えると小型化しづらくなるおそれがある。
【００３８】
【実施例】
以下、実施例及び比較例を示して本発明を具体的に説明するが、本発明は下記の実施例に制限されるものではない。尚、平均重合度は、重量平均重合度を意味する。
【００３９】
［実施例１］
両末端がジメチルビニルシロキシ基で封鎖された平均重合度が５００であるジメチルポリシロキサン（１）６８重量部、比表面積が２００ｍ2／ｇであるヒュームドシリカ（日本アエロジル社製、アエロジル２００）３２重量部、ヘキサメチルジシラザン５重量部、水２．０重量部を室温で３０分混合後、１５０℃に昇温し、３時間撹拌後冷却し、シリコーンゴムベースを得た。
【００４０】
このシリコーンゴムベース１００重量部に、両末端がジメチルビニルシロキシ基で封鎖された平均重合度が２５０であるジメチルポリシロキサン（２）４０重量部、平均粒子径が４μｍの結晶性石英フィラー（龍森社製、クリスタライトＶＸ−Ｓ）５０重量部を入れ、３０分撹拌を続けた後、更に架橋剤として両末端及び側鎖にＳｉ−Ｈ基を有するメチルハイドロジェンポリシロキサン（３）（重合度１７、Ｓｉ−Ｈ量０．００６０ｍｏｌ／ｇ）を２．２重量部［Ｓｉ−Ｈ基／ビニル基＝１．５］、反応制御剤としてエチニルシクロヘキサノール０．０５重量部を添加し、１５分撹拌して混合物を得た。
【００４１】
更に、この混合物１００重量部に白金触媒（Ｐｔ濃度１％（重量％、以下同様））０．１重量部を混合してシリコーンゴム組成物を得、１２０℃／１０分のプレスキュアにより厚さ１ｍｍ及び４ｍｍのシートを作成した。１ｍｍシートから３０ｍｍ×３０ｍｍの試験片を裁断し、１０％硫酸水溶液に１００℃で１週間及び３週間浸漬した後の重量変化を測定した。４ｍｍシートから１０ｍｍ×１０ｍｍの試験片を裁断し、ガラス及びテフロン（登録商標）で作成した治具で２５％圧縮し、１０％硫酸水溶液に浸漬し、１００℃で１週間後及び３週間後の圧縮永久歪を測定した。結果を表１に示した。
【００４２】
［実施例２］
両末端がジメチルビニルシロキシ基で封鎖された平均重合度が５００であるジメチルポリシロキサン（１）５８重量部、表面を疎水化処理された比表面積が２６０ｍ2／ｇであるヒュームドシリカ（トクヤマ社製、レオロシールＤＭ３０Ｓ）２２重量部、平均粒子径が６μｍの珪藻土（北秋珪藻土社製  オプライトＷ−３００５Ｓ）２０重量部、ヘキサメチルジシラザン６重量部、水２．０重量部を室温で３０分混合後、１５０℃に昇温し、３時間撹拌後冷却し、シリコーンゴムベースを得た。
【００４３】
このシリコーンゴムベース１００重量部に、両末端がジメチルビニルシロキシ基で封鎖された平均重合度が２５０であるジメチルポリシロキサン（２）４０重量部を加え、３０分撹拌を続けた後、更に架橋剤として両末端及び側鎖にＳｉ−Ｈ基を有するメチルハイドロジェンポリシロキサン（３）（重合度１７、Ｓｉ−Ｈ量０．００６０ｍｏｌ／ｇ）を２．４重量部［Ｓｉ−Ｈ基／ビニル基＝１．８］、反応制御剤としてエチニルシクロヘキサノール０．０５重量部を添加し、１５分撹拌して混合物を得た。
【００４４】
更に、この混合物１００重量部に白金触媒（Ｐｔ濃度１％）０．１重量部を混合してシリコーンゴム組成物を得、１２０℃／１０分のプレスキュアにより厚さ１ｍｍ及び４ｍｍのシートを作成し、実施例１と同様に重量変化及び圧縮永久歪を測定した結果を表１に示した。
【００４５】
［実施例３］
両末端がジメチルビニルシロキシ基で封鎖された平均重合度が５００であるジメチルポリシロキサン（１）５８重量部、表面を疎水化処理された比表面積が１８０ｍ2／ｇであるヒュームドシリカ（日本アエロジル社製、アエロジルＲ−９７４）２２重量部、平均粒子径が１μｍの水酸化アルミニウム（昭和電工社製  ハイジライトＨ４２Ｍ）２０重量部、ヘキサメチルジシラザン６重量部、ジフェニルシランジオール３重量部、水２．０重量部を室温で３０分混合後、１５０℃に昇温し、３時間撹拌後冷却し、シリコーンゴムベースを得た。
【００４６】
このシリコーンゴムベース１００重量部に、両末端がジメチルビニルシロキシ基で封鎖された平均重合度が２５０であるジメチルポリシロキサン（２）４０重量部、平均粒子径が０．３μｍである酸化チタン（二酸化チタン）（石原産業  タイぺークＲ８２０）５重量部を加え、３０分撹拌を続けた後、更に架橋剤として両末端及び側鎖にＳｉ−Ｈ基を有するメチルハイドロジェンポリシロキサン（３）（重合度１７、Ｓｉ−Ｈ量０．００６０ｍｏｌ／ｇ）を２．８重量部［Ｓｉ−Ｈ基／ビニル基＝１．８］、反応制御剤としてエチニルシクロヘキサノール０．０５重量部を添加し、１５分撹拌して混合物を得た。
【００４７】
更に、この混合物１００重量部に白金触媒（Ｐｔ濃度１％）０．１重量部を混合してシリコーンゴム組成物を得、１２０℃／１０分のプレスキュアにより厚さ１ｍｍ及び４ｍｍのシートを作成し、実施例１と同様に重量変化及び圧縮永久歪を測定した結果を表１に示した。
【００４８】
［比較例１］
両末端がジメチルビニルシロキシ基で封鎖された平均重合度が５００であるジメチルポリシロキサン（１）６８重量部、比表面積が２００ｍ2／ｇであるヒュームドシリカ（日本アエロジル社製、アエロジル２００）３２重量部、ヘキサメチルジシラザン５重量部、水２．０重量部を室温で３０分混合後、１５０℃に昇温し、３時間撹拌後冷却し、シリコーンゴムベースを得た。
【００４９】
このシリコーンゴムベース１００重量部に、両末端がジメチルビニルシロキシ基で封鎖された平均重合度が２５０であるジメチルポリシロキサン（２）５０重量部を加え、３０分撹拌を続けた後、更に架橋剤として両末端及び側鎖にＳｉ−Ｈ基を有するメチルハイドロジェンポリシロキサン（３）（重合度１７、Ｓｉ−Ｈ量０．００６０ｍｏｌ／ｇ）を２．２重量部［Ｓｉ−Ｈ基／ビニル基＝１．５］、反応制御剤としてエチニルシクロヘキサノール０．０５重量部を添加し、１５分撹拌して混合物を得た。
【００５０】
更に、この混合物１００重量部に白金触媒（Ｐｔ濃度１％）０．１重量部を混合してシリコーンゴム組成物を得、１２０℃／１０分のプレスキュアにより厚さ１ｍｍ及び４ｍｍのシートを作成し、実施例１と同様に重量変化及び圧縮永久歪を測定した結果を表１に示した。
【００５１】
［比較例２］
両末端がジメチルビニルシロキシ基で封鎖された平均重合度が５００であるジメチルポリシロキサン（１）５８重量部、表面を疎水化処理された比表面積が２６０ｍ2／ｇであるヒュームドシリカ（トクヤマ社製、レオロシールＤＭ−３０Ｓ）３２重量部、ヘキサメチルジシラザン６重量部、水２．０重量部を室温で３０分混合後、１５０℃に昇温し、３時間撹拌後冷却し、シリコーンゴムベースを得た。
【００５２】
このシリコーンゴムベース９０重量部に、両末端がジメチルビニルシロキシ基で封鎖された平均重合度が２５０であるジメチルポリシロキサン（２）４０重量部、平均粒子径が３μｍである炭酸カルシウム（白石工業  シルバーＷ）２０重量部を加え、３０分撹拌を続けた後、更に架橋剤として両末端及び側鎖にＳｉ−Ｈ基を有するメチルハイドロジェンポリシロキサン（３）（重合度１７、Ｓｉ−Ｈ基量０．００６０ｍｏｌ／ｇ）を２．４重量部［Ｓｉ−Ｈ基／ビニル基＝１．８］、反応制御剤としてエチニルシクロヘキサノール０．０５重量部を添加し、１５分撹拌して混合物を得た。
【００５３】
更に、この混合物１００重量部に白金触媒（Ｐｔ濃度１％）０．１重量部を混合してシリコーンゴム組成物を得、１２０℃／１０分のプレスキュアにより厚さ１ｍｍ及び４ｍｍのシートを作成し、実施例１と同様に重量変化及び圧縮永久歪を測定した結果を表１に示した。
【００５４】
【表１】
0003931968.tif 000002
【００５５】
【発明の効果】
本発明のゴム組成物を用いることにより、耐酸性に優れかつ圧縮永久歪も小さいシール材が得られる。このシール材は、固体高分子型燃料電池のセパレータシール材として有用である。
【００５６】
【図面の簡単な説明】
【図１】本発明に係る固体高分子型燃料電池セパレータの一例を示す平面図である。
【図２】本発明に係る固体高分子型燃料電池セパレータの一例を示す断面図である。
【００５７】
【符号の説明】
１  セパレータ基材
２  シール部（シール材）
３  ガス流路
【図１】
0003931968.tif 000003
【図２】
0003931968.tif 000004